(57)【特許請求の範囲】
【請求項１】
リチウム塩を含有する可塑剤と、上記可塑剤を分散するマトリクス高分子と、繊維状不溶物とを含有して構成されるリチウムイオン二次電池用のゲル状電解質において、
上記繊維状不溶物は、無機酸化物及び／又は無機物であり、
上記繊維状不溶物は、０．１重量％以上５０重量％以下含有されており、
上記繊維状不溶物は、繊維長と繊維径との比が１０以上３０００以下であって、繊維長が１０μｍ以上１ｃｍ以下であり、繊維径が０．０５μｍ以上５０μｍ以下であることを特徴とするリチウムイオン二次電池用のゲル状電解質。
【請求項２】
上記繊維状不溶物は、Ａｌ２Ｏ３、ＳｉＯ２、ＳｉＣの少なくとも１つからなることを特徴とする請求項１記載のリチウムイオン二次電池用のゲル状電解質。
【請求項３】
正極合剤層と、負極合剤層と、ゲル状電解質層とを備え、上記ゲル状電解質層は、リチウム塩を含有する可塑剤と、可塑剤を分散するマトリクス高分子と、繊維状不溶物とを含有するゲル状電解質により形成されるゲル状電解質リチウムイオン二次電池において、
上記繊維状不溶物は、無機酸化物及び／又は無機物であり、
上記繊維状不溶物は、０．１重量％以上５０重量％以下含有されており、
上記繊維状不溶物は、繊維長と繊維径との比が１０以上３０００以下であって、繊維長が１０μｍ以上１ｃｍ以下であり、繊維径が０．０５μｍ以上５０μｍ以下であることを特徴とするゲル状電解質リチウムイオン二次電池。
【請求項４】
上記繊維状不溶物は、Ａｌ２Ｏ３、ＳｉＯ２、ＳｉＣの少なくとも１つからなることを特徴とする請求項３に記載のゲル状電解質リチウムイオン二次電池。
【発明の詳細な説明】
【０００１】
【発明の属する技術分野】
本発明は、繊維状不溶物を含有するリチウムイオン二次電池用のゲル状電解質及びこのゲル状電解質を用いたゲル状電解質リチウムイオン二次電池に関する。
【０００２】
【従来の技術】
近年、カメラ一体型のビデオテープレコーダ（ＶＴＲ）、携帯電話、携帯用コンピュータ等のポータブル電子機器が普及しはじめるとともに、その小型軽量化が図られている。
【０００３】
これらポータブル電子機器の電源となる電池、特に二次電池、そのなかでもリチウムイオン電池について、薄型の電池や折り曲げ可能な電池等の形状自在な電池の研究開発が活発に進められている。このような電池に用いられる電解質として、電解液を固体化した固体電解質の研究が盛んに行われており、特に高分子化合物を含有した固体電解質（以下、ゲル状電解質と称する。）が注目を浴びている。
【０００４】
ゲル状電解質に用いられる可塑剤として、従来、炭酸プロピレン（ＰＣ）やγ−ブチロラクトン等の炭酸エステル系非水溶媒にＬｉＰＦ６のようなリチウム塩を溶解させた電解液を用いると、比較的導電率の高いゲル状電解質を得ることができるため、より早い実用化が期待されている。
【０００５】
【発明が解決しようとする課題】
しかしながら、ＰＣ、γ−ブチロラクトン等の非水溶媒は、ゲル状電解質のイオン導電率を向上させる反面、その含有率によってはゲル状電解質の機械的強度を低下させ、それがリチウムイオン電池のサイクル特性、高温保存性を著しく悪化させるだけでなく、同時に放電容量等の電池の諸特性に悪影響を及ぼすという問題が生じる。
【０００６】
また、ＰＣ、γ−ブチロラクトン等の非水溶媒を可塑剤として使用しないゲル状電解質においても、可塑剤と同様にゲル状電解質に含有されるマトリクス高分子のガラス転移点や分子量が低いと上述したような問題が生じる。
【０００７】
そこで、本発明は、上述したような従来の実情に鑑みて提案されたものであり、リチウムイオン電池のサイクル特性、高温保存特性を向上させるリチウムイオン二次電池用のゲル状電解質及びこのゲル状電解質を用いたゲル状電解質リチウムイオン二次電池を提供することを目的とするものである。
【０００８】
【課題を解決するための手段】
上述した目的を達成するために提案される本発明は、リチウム塩を含有する可塑剤と、上記可塑剤を分散するマトリクス高分子と、繊維状不溶物とを含有して構成されるリチウムイオン二次電池用のゲル状電解質において、上記繊維状不溶物は、無機酸化物及び／又は無機物であり、上記繊維状不溶物は、０．１重量％以上５０重量％以下含有されており、上記繊維状不溶物は、繊維長と繊維径との比が１０以上３０００以下であって、繊維長が１０μｍ以上１ｃｍ以下であり、繊維径が０．０５μｍ以上５０μｍ以下であることを特徴とする。
【０００９】
また、本発明に係るゲル状電解質リチウムイオン二次電池は、正極合剤層と、負極合剤層と、ゲル状電解質層とを備え、上記ゲル状電解質層は、リチウム塩を含有する可塑剤と、可塑剤を分散するマトリクス高分子と、繊維状不溶物とを含有するゲル状電解質により形成されるゲル状電解質リチウムイオン二次電池において、上記繊維状不溶物は、無機酸化物及び／又は無機物であり、上記繊維状不溶物は、０．１重量％以上５０重量％以下含有されており、上記繊維状不溶物は、繊維長と繊維径との比が１０以上３０００以下であって、繊維長が１０μｍ以上１ｃｍ以下であり、繊維径が０．０５μｍ以上５０μｍ以下であることを特徴とする。
【００１０】
本発明に係るリチウムイオン二次電池用のゲル状電解質及びゲル状電解質リチウムイオン二次電池によれば、ゲル状電解質層を構成するゲル状電解質に繊維状不溶物が含有されることにより、ゲル状電解質及びこのゲル状電解質により構成されるゲル状電解質層の機械的強度が向上し、またゲル状電解質リチウムイオン二次電池のサイクル特性、高温保存特性が向上する。
【００１１】
【発明の実施の形態】
以下、本発明に係るリチウムイオン二次電池用のゲル状電解質及びゲル状電解質リチウムイオン二次電池の具体的な実施の形態について詳細に説明する。
【００１２】
ゲル状電解質は、繊維状不溶物と、リチウム塩を含有する可塑剤と、１０重量％以上５０重量％以下のマトリクス高分子とが含有されて構成される。ゲル状電解質に含有される不溶物が上述したような繊維状不溶物の場合には、球形状の不溶物に比して低濃度でゲル状電解質の機械的強度を確保できる。
【００１３】
ここで、繊維状不溶物とは、ゲル状電解質を作製する際に使用する電解液に浸して、１００℃の条件下で２４時間後に電解液中で不溶または膨潤するものであって、繊維長と繊維径の比が１０以上のものをいう。
【００１４】
繊維状不溶物は、ゲル状電解質の一成分として用いられ、その含有率としては、ゲル状電解質の０．１重量％以上５０重量％以下である。繊維状不溶物は、ゲル状電解質中に含有される量が少なければイオン導電率が高いが機械的強度を確保できない。また、逆にゲル状電解質中に含有される量が多いと強い機械的強度を確保できるが、イオン導電率が低くなる。繊維状不溶物は、ゲル状電解質中の含有量を０．１重量％以上５０重量％以下とすることでイオン導電率と機械的強度とを両立することができる。
【００１５】
繊維状不溶物には、繊維長と繊維径の比が１０以上３０００以下のものが用いられる。また、繊維状不溶物は、上述した繊維長と繊維径の比の範囲内において、繊維長１０μｍ〜１ｃｍ、繊維径０．０５μｍ〜５０μｍのものである。
【００１６】
特に、繊維状不溶物には、Ａｌ２Ｏ３、ＳｉＯ２、ＺｒＯ、ＢａＯ、ＩＴＯ等の無機酸化物、ＴｉＮ、ＷＣ、Ｂ４Ｃ、ＳｉＣ等の無機物、ポリエチレン、ポリプロピレン等の炭化水素系高分子、ポリエチレンアクリル酸共重合体等のアクリル系高分子、ポリエチレンテレフタレート、ポリエチレンナフタレート等の芳香族エステル系高分子、ナイロン類のポリアミド、ポリｐフェニレンテレフタラミド等の芳香族ポリアミド、セルロース  類、ポリエチレンオキサイドやアクリル高分子の架橋体等の分散性のよい短繊維状のものが用いられることが好ましい。
【００１７】
可塑剤に含有されるリチウム塩としては、通常の電池電解質に用いられる公知のリチウム塩を使用することができる。例えば、ＬｉＰＦ６、ＬｉＢＦ４、ＬｉＡｓＦ６、ＬｉＣｌＯ４、ＬｉＣＦ３ＳＯ３、ＬｉＮ（ＳＯ２ＣＦ３）２、ＬｉＣ（ＳＯ２ＣＦ３）３、ＬｉＡｌＣｌ４、ＬｉＳｉＦ６等が望ましく、特にＬｉＰＦ６、ＬｉＢＦ４が酸化安定性の点から望ましい。
【００１８】
可塑剤は、上述したようなＬｉＰＦ６等のリチウム塩の濃度が０．１ｍｏｌ／ｌ〜３．０ｍｏｌ／ｌの範囲の濃度が好ましいが、さらに好ましくは０．５ｍｏｌ／ｌ以上２．０ｍｏｌ／ｌ以下の範囲の濃度である。
【００１９】
可塑剤をゲル化するマトリクス高分子としては、ゲル状電解質を調整するにあたり、ゲル状電解質を構成するのに使用されている種々の高分子が利用できる。例えばビニリデンフルオロライドやビニリデンフルオロライド−ヘキサフルオロプロピレン共重合体等のフッ素高分子、エチレンオキサイドや同架橋体等のエーテル高分子、またはアクリロニトリル等を使用できる。特に酸化還元安定性から、ビニリデンフルオロライドやビニリデンフルオロライド−ヘキサフルオロプロピレン共重合体等のフッ素高分子を用いることが好ましい。
【００２０】
次に、上述したようなゲル状電解質によってゲル状電解質層が構成されるゲル状電解質電池１について説明する。
【００２１】
ゲル状電解質電池１は、図１に示すように、正極集電体２上に形成された正極合剤層３と、負極集電体４上に形成された負極合剤層５と、正極合剤層３と負極合剤層５との間に形成されるゲル状電解質層６とにより構成される。
【００２２】
正極合剤層３は、目的とする電池の種類に応じて金属酸化物、金属硫化物または特定の高分子が正極活物質として用いられて構成される。例えば、リチウムイオン電池を構成する場合、正極活物質としては、ＴｉＳ２、ＭｏＳ２、ＮｂＳｅ２、Ｖ２Ｏ５等のリチウムを含有しない金属硫化物、或いは酸化物やＬｉｘＭＯ２（式中Ｍは、一種以上の遷移金属であり、ｘは電池の充放電状態によって異なるが、通常０．０５以上１．１０以下である。）を主体とするリチウム複合酸化物等を使用することができる。正極合剤層３において、上述したリチウム複合酸化物を構成する遷移金属Ｍとしては、Ｃｏ、Ｎｉ、Ｍｎ等が好ましい。このようなリチ  ウム複合酸化物の具体例としては、ＬｉＣｏＯ２、ＬｉＮｉＯ２、ＬｉＮｉｙＣｏｌ−ｙＯ２（式中ｙは、０＜ｙ１＜である。）、ＬｉＭｎ２Ｏ４等を挙げることができる。これらリチウム複合酸化物は、高電圧を発生でき、エネルギー密度的に優れた正極活物質となる。
【００２３】
正極合剤層３には、上述した正極活物質を単体で又は二種以上混合して使用してもよい。また、上述したような正極活物質を使用して正極合剤層３を形成するに際して、公知の導電剤や結着剤等を添加することができる。
【００２４】
負極合剤層５は、リチウムをドープ、脱ドープが可能な材料を使用して構成される。このような負極合剤層５の構成材料としては、例えば難黒鉛化炭素系材料や黒鉛系材料等の炭素材料を使用することができる。より具体的には、熱分解炭素類、ピッチコークス、ニートルコークス、石油コークス等のコークス類、黒鉛類、ガラス状炭素類、フェノール樹脂、フラン樹脂等を適当な温度で焼成し炭素化した有機高分子化合物焼成体、炭素繊維、活性炭等を使用することができる。このほか、負極合剤層５は、リチウムをドープ、脱ドープが可能な材料として、ポリアセチレン、ポリピロール等の高分子やＳｎＯ２等の酸化物を使用することもできる。
【００２５】
また、上述した材料を用いて負極合剤層５を形成するに際しては、公知の結着剤等を添加することができる。
【００２６】
ゲル状電解質層６は、上述した組成のゲル状電解質が正極合剤層３と負極合剤層５とに塗布され、このゲル状電解質が塗布された面があわされて圧着されることにより形成される。
【００２７】
上述した構成を有するゲル状電解質電池は、電池形状については特に限定されず、円筒型、角形、コイン型、ボタン型等種々の形状の電池に適用可能であり、またその大きさ等についても大型、小型、薄型等に適用可能である。
【００２８】
【実施例】
本発明に係るゲル状電解質電池について、以下に示す実施例及び比較例に基づいて具体的に説明する。まず、実施例１〜実施例２５及び比較例１〜比較例６のゲル状電解質リチウムイオン二次電池を以下のようにして作製した。
【００２９】
実施例１
まず、正極を以下のように作製した。
【００３０】
正極活物質であるＬｉＣｏＯ２を得るために、炭酸リチウムと炭酸コバルトを０．５ｍｏｌ対１ｍｏｌの比率で混合し、空気中９００℃で５時間焼成した。次に、上述したようにして得られたＬｉＣｏＯ２を８５重量部、導電剤として黒鉛を１０重量部、結着剤としてビニリデンフルオロライドを３重量部混合して正極合剤を調整し、さらにこれをＮ−メチル−２−ピロリドンに分散させ、スラリー状とした。そして、スラリー状の正極合剤を正極集電体である厚さ２０μｍの帯状アルミニウム箔の片面に均一に塗布し乾燥させ、ロールプレス機で圧縮成形して正極合剤層を形成することにより、正極合剤層と正極集電体とで構成される正極を作製した。
【００３１】
次に、負極を以下のように作製した。
【００３２】
粉砕したコークス粉末を９０重量物、結着剤としてビニリデンフルオロライドを１０重量部混合して負極合剤を調整し、さらにこれをＮ−メチル−２−ピロリドンに分散させ、スラリー状とした。そして、スラリー状の負極合剤を負極集電体である厚さ１０μｍの帯状銅箔の片面に均一に塗布し乾燥させ、ロールプレス機で圧縮成形して負極合剤層を形成することにより、負極合剤層と負極集電体とで構成される負極を作製した。
【００３３】
そして、ゲル状電解質を以下のようにして得た。
【００３４】
まず、ＬｉＰＦ６１５重量部を含有する可塑剤（可塑剤組成は、ＥＣとＰＣとの重量比が２：１のもの。）３０ｇに、ビニリデンフルオロライド−ヘキサフルオロプロピレン共重合体を１０ｇ、Ａｌ２Ｏ３短繊維（繊維径が０．１μｍ、繊維長が１００μｍのもの。）を０．０４ｇ（含有率０．０９９９％）、そして炭酸ジメチルを６０ｇを混合溶解させてゲル状電解質溶液を調整した。そして、このゲル状電解質溶液を各集電体上に塗布されて形成された正極合剤層及び負極合剤層上に均一に塗布し、常温で８時間放置して、炭酸ジメチルを気化、除去することによりゲル状電解質を得た。
【００３５】
その後、正極及び負極のゲル状電解質が塗布された片面をあわせて圧着することによりゲル状電解質層を形成し、面積２．５ｃｍ×４．０ｃｍ、厚さ０．３ｍｍの平板型状のゲル状電解質リチウムイオン二次電池を作製した。
【００３６】
実施例２〜実施例１３
ゲル状電解質中に含有されるＡｌ２Ｏ３短繊維の含有量、含有率、繊維長及び繊維径を表１に示す値とした以外は、実施例１と同様にしてゲル状電解質リチウムイオン二次電池を作製した。
【００３７】
実施例１４〜実施例２１
ゲル状電解質中に含有される繊維状不溶物にＳｉＯ２を用いるとともに、その含有量、含有率、繊維長及び繊維径を表１に示す値とした以外は、実施例１と同様にしてゲル状電解質リチウムイオン二次電池を作製した。
【００３８】
実施例２２〜実施例２５
ゲル状電解質中に含有される繊維状不溶物にＳｉＣを用いるとともに、その含有量、含有率、繊維長及び繊維径を表１に示す値とした以外は、実施例１と同様にしてゲル状電解質リチウムイオン二次電池を作製した。
【００３９】
比較例１
繊維状不溶物が含有されていないゲル状電解質を用いる以外は、実施例１と同様にしてゲル状電解質リチウムイオン二次電池を作製した。
【００４０】
比較例２
ゲル状電解質中に含有されるＡｌ２Ｏ３短繊維の含有量、含有率、繊維長及び繊維径を表１に示す値とした以外は、実施例１と同様にしてゲル状電解質リチウムイオン二次電池を作製した。
【００４１】
比較例３〜比較例６
ゲル状電解質中に含有される繊維状不溶物にＳｉＯ２を用いるとともに、その含有量、含有率、繊維長及び繊維径を表１に示す値とした以外は、実施例１と同様にしてゲル状電解質リチウムイオン二次電池を作製した。
【００４２】
【表１】
0004081895.tif 000002
【００４３】
次に、本発明の参考例となる芳香族ポリアミド、炭化水素系高分子、架橋構造を持った高分子材料を繊維状不溶物として含有したゲル電解質を用いたゲル状電解質リチウムイオン二次電池について説明する。
サンプル１〜サンプル１３
ゲル状電解質中に含有される繊維状不溶物にポリｐフェニレンテレフタラミド（ＰＰＴＡ）を用いるとともに、その含有量、含有率、繊維長及び繊維径を表２に示す値とした以外は、実施例１と同様にしてゲル状電解質リチウムイオン二次電池を作製した。
【００４４】
サンプル１４〜サンプル２１
ゲル状電解質中に含有される繊維状不溶物にポリエチレン（ＰＥ）を用いるとともに、その含有量、含有率、繊維長及び繊維径を表２に示す値とした以外は、実施例１と同様にしてゲル状電解質リチウムイオン二次電池を作製した。
【００４５】
サンプル２２〜サンプル２３
ゲル状電解質中に含有される繊維状不溶物にトルイジントリイソシアネートでポリエチレンオキサイド（ＰＥＯ）を三次元架橋したもの（ｎ−ＰＥＯ）を用いるとともに、その含有量、含有率、繊維長及び繊維径を表２に示す値とした以外は、実施例１と同様にしてゲル状電解質リチウムイオン二次電池を作製した。
【００４６】
サンプル２４〜サンプル２５
ゲル状電解質中に含有される繊維状不溶物にポリエチレングリコールジアクリレートでポリメタクリル酸メチル（ＰＭＭＡ）を三次元架橋したもの（ｎ−ＰＭＭＡ）を用いるとともに、その含有量、含有率、繊維長及び繊維径を表２に示す値とした以外は、実施例１と同様にしてゲル状電解質リチウムイオン二次電池を作製した。
【００４７】
サンプル２６、サンプル２９〜サンプル３１
ゲル状電解質中に含有される繊維状不溶物にポリエチレン（ＰＥ）を用いるとともに、その含有量、含有率、繊維長及び繊維径を表２に示す値とした以外は、実施例１と同様にしてゲル状電解質リチウムイオン二次電池を作製した。
【００４８】
サンプル２７〜サンプル２８
ゲル状電解質中に含有される繊維状不溶物にポリｐフェニレンテレフタラミド（ＰＰＴＡ）を用いるとともに、その含有量、含有率、繊維長及び繊維径を表２に示す値とした以外は、実施例１と同様にしてゲル状電解質リチウムイオン二次電池を作製した。
【００４９】
サンプル３２
ゲル状電解質中に含有される繊維状不溶物にポリエチレンオキサイド（ＰＥＯ）をトルイジントリトリイソシアネートで三次元架橋せずに用いるとともに、その含有量、含有率、繊維長及び繊維径を表２に示す値とした以外は、実施例１と同様にしてゲル状電解質リチウムイオン二次電池を作製した。
【００５０】
比較例３３
ゲル状電解質中に含有される繊維状不溶物にポリメタクリル酸メチル（ＰＭＭＡ）をポリエチレングリコールジアクリレートで三次元架橋せずに用いるとともに、その含有量、含有率、繊維長及び繊維径を表２に示す値とした以外は、実施例１と同様にしてゲル状電解質リチウムイオン二次電池を作製した。
【００５１】
【表２】
0004081895.tif 000003
【００５２】
評価
上述したように作製された実施例１〜実施例２５及び比較例１〜比較例６、及びサンプル１〜サンプル３３の各ゲル状電解質リチウムイオン二次電池について、サイクル特性と高温保存特性とを以下のように評価した。
【００５３】
まず、各ゲル状電解質リチウムイオン二次電池に対して、２３℃の条件下で、３０ｍＡの定電圧定電流充電を上限４．２ｖまで５時間行った。次に、３０ｍＡの定電流放電を終止電圧２．５Ｖ間で行った。初期放電容量をこのように決定して、さらにこの充放電条件で充放電を４００サイクル行い、初期放電容量を１００％としたときの４００サイクル目の容量維持率を決定した。
【００５４】
また、各ゲル状電解質リチウムイオン二次電池に対して、上述した充放電条件で充放電を行い、そのまま環境温度を８０℃で２１日間保存し、初期容量を１００％としたときの保存後の放電容量及びその後の充放電による放電容量の容量維持率を決定した。
【００５５】
表１及び表２から明らかなように、組成中に繊維状不溶物が含有されているゲル状電解質によりゲル状電解質層が形成された実施例１〜実施例２５、サンプル１〜サンプル２５のゲル状電解質リチウムイオン二次電池の方が、繊維状不溶物が含有されていないゲル状電解質によりゲル状電解質層が形成された比較例１のゲル状電解質リチウムイオン二次電池よりもサイクル特性及び高温保存特性においてを良好な結果が得られた。
【００５６】
また、実施例１〜実施例２５、サンプル１〜サンプル２５のゲル状電解質リチウムイオン二次電池においても、繊維長Ｌと繊維径ｄの比Ｌ／ｄが１０以上３０００以下の繊維状不溶物が０．１重量％以上５０重量％以下含有されるゲル状電解質によってゲル状電解質層が構成されたゲル状電解質リチウムイオン二次電池ではサイクル特性において、より良好な結果が得られている。
【００５７】
さらには、実施例１〜実施例２５、サンプル１〜サンプル２５のゲル状電解質リチウムイオン二次電池においても、繊維長Ｌが１０μｍ以上１ｃｍ以下であって、繊維径ｄが０．０５μｍ以上５０μｍ以下の繊維状不溶物を含有するゲル状電解質によってゲル状電解質層が構成されたゲル状電解質リチウムイオン二次電池では、さらに良好な高温保存特性を示している。
【００５８】
一方、表１から明らかなように、繊維状不溶物Ａｌ２Ｏ３の含有率が５０重量％を越える比較例２、繊維状不溶物ＳｉＯ２の繊維径ｄが５０μｍを越える比較例３，４、繊維状不溶物ＳｉＯ２の繊維長Ｌと繊維径ｄとの比Ｌ／ｄが１０以下である比較例５及び繊維状不溶物ＳｉＯ２の繊維長Ｌと繊維径ｄとの比Ｌ／ｄが３０００以上である比較例６は、上述した実施例１〜実施例２５に比してサイクル特性と高温保存特性とがともに劣った値を示している。
【００５９】
また、表２から明らかなように、繊維状不溶物ＰＥ又はＰＰＴＡの含有率が５０重量％を越えるサンプル２６、２７、繊維状不溶物ＰＥ又はＰＰＴＡの繊維径ｄが５０μｍを越えるサンプル２８、２９、繊維状不溶物ＰＥの繊維長Ｌと繊維径ｄとの比Ｌ／ｄが１０以下であるサンプル３０、繊維状不溶物ＰＥの繊維長Ｌと繊維径ｄとの比Ｌ／ｄが３０００以上であるサンプル３１及び繊維状不溶物ＰＥＯ又はＰＭＭＡが三次元架橋されずに用いられたサンプル３２、３３は、上述したサンプル１〜サンプル２５に比してサイクル特性と高温保存特性とがともに劣った値を示している。
【００６０】
【発明の効果】
以上詳細に説明したように、本発明に係るリチウムイオン二次電池用のゲル状電解質及びゲル状電解質リチウムイオン二次電池によれば、ゲル状電解質に無機酸化物及び／又は無機物の繊維状不溶物が含有されることにより、ゲル状電解質層の機械的強度が向上し、サイクル特性及び高温保存特性を向上させることができる。
【図面の簡単な説明】
【図１】  ゲル状電解質電池の構成を説明する図である。
【符号の説明】
１  ゲル状電解質電池，２  正極集電体，３  正極合剤層，４  負極集電体，５  負極合剤層，６  ゲル状電解質
【図１】
0004081895.tif 000004